(57)【要約】高充填導電性樹脂組成物を射出成形する技術および装置が開示されている。これらの組成物は、１種またはそれ以上の不飽和ポリエステルおよびビニルエステル樹脂；末端エチレン基を有する共重合体；および少なくとも約５０重量％の無機微粒子導電性充填剤、開始剤およびレオロジー変性剤（これは、成形中の該樹脂と該導電性充填剤との相分離を防止する）を含有する。本発明の方法により、これらの組成物は、相当な成形後の機械切削なしで、非常に複雑で薄い導電性および熱伝導性試験片を成形できるようになる。この方法は、そのポジショニングで垂直部品を有するオーガーを備えたホッパーを有する射出成形装置を使用して、射出成形機（これは、フェノール製スクリューを有し、このスクリューは、一定内径および一定フライト深さを有するように改変されている）の供給口に給送する工程を包含する。
2004506538.tif 000002
【特許請求の範囲】
【請求項１】
射出成形装置で組成物から製品を成形する方法であって、該装置は、１ショットの組成物を金型に給送する供給口を有し、該組成物は、以下：
ａ）不飽和プレポリマー樹脂であって、該不飽和プレポリマー樹脂は、１種またはそれ以上の不飽和ポリエステルおよびビニルエステル樹脂を含有する、不飽和プレポリマー樹脂；
ｂ）該樹脂と共重合可能な不飽和物質であって、該不飽和物質は、末端エチレン基を含有する、不飽和物質；
ｃ）得られる生成物に少なくとも４０Ｓ／ｃｍのバルク導電率を与えるのに十分な量の、無機微粒子導電性充填剤；および
ｄ）該共重合を開始するための開始剤；
を含有し、そして
ここで、該組成物は、オーガーにより、該供給口に直接ポートされ、該オーガーは、該射出成形装置の平面に対して、そのポジショニングに垂直な部品を有し、該ショットは、該供給口内のフェノール製スクリューにより、該金型に給送される、方法。
【請求項２】
前記導電性充填剤の量が、少なくとも５０重量％である、請求項１に記載の方法。
【請求項３】
前記充填剤が、グラファイト充填剤であり、該導電性充填剤の量が、少なくとも６０重量％である、請求項２に記載の方法。
【請求項４】
前記組成物が、さらに、成形中に前記樹脂と前記導電性充填剤との間の層分離を防止するために、有効量のレオロジー変性剤を含有し、該レオロジー変性剤が、第ＩＩ族酸化物および水酸化物、カルボジアミド、アジリジン、ポリイソシアネート、ポリテトラフルオロエチレン、パーフルオロポリエーテル、ポリエチレンおよびヒュームドシリカからなる群から選択される１種またはそれ以上の組成物である、請求項１に記載の方法。
【請求項５】
前記組成物が、複雑なパターンを成形した製品に成形され、該製品が、約０．０５０〜約０．２００インチの厚さおよび少なくとも約５０Ｓ／ｃｍのバルク導電率を有する、請求項４に記載の方法。
【請求項６】
前記製品が、電気化学電池フローフィールドプレートである、請求項５に記載の方法。
【請求項７】
前記導電性充填剤が、結晶性グラファイト粒子であり、そして前記不飽和プレポリマー樹脂が、エポキシビニル樹脂、ビスフェノールフマレート樹脂、変性ビスフェノールフマレートポリエステル樹脂、不飽和ポリエステル樹脂、ウレタン変性ビニルエステル樹脂、ビスフェノール−エポキシビニルエステル樹脂、エラストマー変性ビニルエステル樹脂、エポキシノボラックビニルエステル樹脂および不飽和イソシアヌレートビニルエステル樹脂からなる群から選択される１種またはそれ以上の樹脂である、請求項６に記載の方法。
【請求項８】
前記オーガーが、前記射出成形装置の水平面から約３０度〜約６０度の角度である、請求項７に記載の方法。
【請求項９】
前記オーガーが、前記射出成形装置の水平面から約４０度〜約５０度の角度である、請求項８に記載の方法。
【請求項１０】
前記オーガーが、実質的に垂直であり、第二オーガーにより給送され、該第二オーガーが、前記射出成形装置の前記平面に対して実質的に水平である、請求項１に記載の方法。
【請求項１１】
前記フェノール製スクリューが、一定内径および一定フライト深さに改良した先端部を有する、請求項９に記載の方法。
【請求項１２】
前記オーガーが、いずれのデッドスポットも除くために、前記供給口領域に整合し融合するように改変されている、請求項１０に記載の方法。
【請求項１３】
射出成形装置で組成物から製品を成形するための方法であって、該装置は、１ショットの組成物を金型に給送する供給口を有し、該組成物は、以下：
ａ）不飽和プレポリマー樹脂であって、該不飽和プレポリマー樹脂は、１種またはそれ以上の不飽和ポリエステルおよびビニルエステル樹脂を含有する、不飽和プレポリマー樹脂；
ｂ）該樹脂と共重合可能な不飽和物質であって、該不飽和物質は、末端エチレン基を含有する、不飽和物質；
ｃ）該組成物の重量の少なくとも約５０重量％の量の、無機微粒子導電性充填剤；および
ｄ）該共重合を開始するための開始剤；および
ｅ）成形中に該樹脂と該導電性充填剤との間の層分離を防止するための有効量のレオロジー変性剤であって、該レオロジー変性剤は、第ＩＩ族酸化物および水酸化物、カルボジアミド、アジリジン、ポリイソシアネート、ポリテトラフルオロエチレン、パーフルオロポリエーテル、ポリエチレンおよびヒュームドシリカからなる群から選択される１種またはそれ以上の組成物である、レオロジー変性剤、
を含有し、そして
ここで、該組成物は、オーガーにより、該供給口に直接ポートされ、該オーガーは、該射出成形装置の平面に対して、そのポジショニングに垂直な部品を有し、該ショットは、該供給口内のフェノール製スクリューにより、該金型に給送される、方法。
【請求項１４】
前記充填剤が、グラファイト充填剤であり、該導電性充填剤の量が、少なくとも６０重量％である、請求項１３に記載の方法。
【請求項１５】
前記組成物が、複雑なパターンを成形した製品に成形され、該製品が、約０．０５０〜約０．２００インチの厚さおよび少なくとも約５０Ｓ／ｃｍのバルク導電率を有する、請求項１４に記載の方法。
【請求項１６】
前記製品が、電気化学電池フローフィールドプレートである、請求項１５に記載の方法。
【請求項１７】
前記導電性充填剤が、結晶性グラファイト粒子であり、そして前記不飽和プレポリマー樹脂が、エポキシビニル樹脂、ビスフェノールフマレート樹脂、変性ビスフェノールフマレートポリエステル樹脂、不飽和ポリエステル樹脂、ウレタン変性ビニルエステル樹脂、ビスフェノール−エポキシビニルエステル樹脂、エラストマー変性ビニルエステル樹脂、エポキシノボラックビニルエステル樹脂および不飽和イソシアヌレートビニルエステル樹脂からなる群から選択される１種またはそれ以上の樹脂である、請求項１６に記載の方法。
【請求項１８】
前記オーガーが、前記射出成形装置の水平面から約３０度〜約６０度の角度である、請求項１３に記載の方法。
【請求項１９】
前記オーガーが、前記射出成形装置の水平面から約４０度〜約５０度の角度である、請求項１８に記載の方法。
【請求項２０】
前記オーガーが、実質的に垂直であり、第二オーガーにより給送され、該第二オーガーが、前記射出成形装置の前記平面に対して実質的に水平である、請求項１３に記載の方法。
【請求項２１】
前記フェノール製スクリューが、一定内径および一定フライト深さに改良した先端部を有する、請求項１３に記載の方法。
【請求項２２】
前記オーガーが、いずれのデッドスポットも除くために、前記供給口領域に整合し融合するように改良されている、請求項２１に記載の方法。
【発明の詳細な説明】
【０００１】
（相互参照）
本願は、２００１年５月４日に出願された米国特許出願第０９／８４９，６２９号の部分継続出願であり、この出願は、２０００年３月１６日に出願された米国特許出願第０９／５２６，６４１号の部分継続出願であり、この出願は、１９９９年３月１８日に出願された米国暫定特許出願第６０／１２５，１３８号に基づいており、また、２０００年６月１５日に出願された米国暫定特許出願第６０／２１１，５８２号から優先権を主張している。
【０００２】
（発明の分野）
本発明の分野は、高導電性組成物の成形方法であり、これらの組成物は、複雑に成形した導電性製品（例えば、燃料電池プレート）に特に有用である。これらの方法には、新規な射出成形方法および射出／圧縮成形方法が挙げられる。
【０００３】
これらの成形組成物は、高解像度の複雑な構成（射出成形技術に特に適切な構成を含めて）に形成できる。例えば、それらは、非常に狭く比較的に滑らかな流路の複雑なパターンのネットワークを有する薄板様の試験片（例えば、６〜２０万分の１インチ）に成形できる。さらに、本発明によれば、これらの入り組んだプレートは、実質的に成形だけで製造でき、このことは、複雑で高価な機械切削工程を行う必要性が事実上なくなることを意味する。このような試験片は、電気化学電池双極プレートとして使用される。これらのプレートは、少なくとも４０、５０、６０、７０、８０、９０または９６Ｓ／ｃｍものバルク導電率を有する。それらはまた、望ましい表面特性、熱、温度、薬品および縮みに対する耐性、強度および価格を有する。
【０００４】
（発明の背景）
導電性重合体は、伝統的な導電性材料の代替物を提供するのに適用され、これには、しばしば、複雑な部品に製造するために、高い人件費が関与している。特に、相当な量の製品が要求されている場合、高分子を成形する費用は、他の材料についてそれに匹敵する機械切削を施す費用よりもずっと費用効率が高いことが判明している。しかしながら、従来、高レベルの導電性および望ましい成形特性の両方を達成することは、困難であることが判明している。一般に、十分なレベルの導電性を達成するには、高分子マトリックス中において、高レベルの重量％の適切な充填剤が必要である。しかしながら、これらの高い装填レベルにより、得られる組成物の強度、耐久性および成形性に問題が起こる。
【０００５】
特に、先に述べた強度、耐久性および成形の問題を解決するのが有益な１領域には、燃料電池への応用がある。電気化学燃料電池は、汚染が少なく環境にやさしい潜在的に無限のエネルギー源として、魅力が大きい。これらの燃料電池は、それに加えて、小規模エネルギー消費（例えば、家庭用）または工業用や商業用発電にも適切な規模で作成できる。それらは、出力の小さい電気器具（例えば、コンピューターまたはキャンプ用品）、または自動車および他の輸送形態のための携帯用途がある。これらの異なる用途では、サイズが異なるものの、１キロワット未満から数千キロワットまでで変わる発電用には、基本的な構成は、同じ状態のままである。
【０００６】
基本的には、燃料電池は、ガルバーニ電池であり、ここで、燃料の化学エネルギーは、電気化学的プロセスによって、直接的に、電気エネルギーに変換される。この燃料電池の基本的な部品は、アノードおよびカソードを有する電極、電極触媒、および電解質である。液状電解質および固形電解質の両方を完成する研究がなされているが、本発明は、両方の種類の燃料電池で用途が見出され得る。
【０００７】
固形電解質には、高分子膜が挙げられ、これらは、典型的には水素が燃料の陽子交換膜として作用する。これらの膜は、通常、過フッ化スルホン酸高分子膜を含み、これは、２個の触媒作用電極間に挟まれており、これらは、電極触媒として、炭素上に支持された白金を利用し得る。水素燃料電極は、反応チャンバを形成し、これは、そのアノードにおいて、水素を消費する。そのカソードでは、酸素は、その電気触媒部位にて、陽子および電子と反応して、その反応生成物として、水を生じる。この電極の領域では、３相の界面が形成され、この電極、電解質および気相の間で、微妙な均衡が維持されなければならない。
【０００８】
他の電解質の使用が関与したシステムもまた、研究されている。これらには、アルカリ燃料電池、リン酸燃料電池、溶融カーボネート燃料電池、および固形酸化物燃料電池が挙げられる。しかしながら、それらの原理は、これらの製品を完成する際の一部の問題と同様に、類似している。
【０００９】
燃料電池反応器は、単一セルまたは複数セルの積み重ねを含み得る。いずれにしても、この電池は、少なくとも２つの非常に導電性のフローフィールドプレートを含み、これらは、複数の機能を果たす。これらのプレートは、この燃料電池の電圧ターミナルと電極との間で電気的な連続性を与える集電器として、機能し得る。それらはまた、（例えば、膜／電極アセンブリに対する）機械的な支持を与える。それに加えて、これらのプレートは、これらの電極に反応物を輸送するように作用し、先に述べた微妙な相均衡を確立するのに必須である。
【００１０】
典型的には、これらの燃料電池プレートは、薄く比較的に平坦なプレート部材であり、これは、そのプレートのフローフィールド領域を形成する相互連絡チャンネルの非常に複雑なネットワークを含む。これらのチャンネルの構成は、反応物の正しい流れを維持するために、そしてチャネリングまたは淀んだ領域の形成（これは、乏しい燃料電池性能を生じる）を避けるために、非常によく開発されている。これらの反応物の流れを正しく管理すること、および正確に適切な残量の反応物と共に電気触媒を連続的に供給することが重要である。それゆえ、これらのプレートが、非常に精巧に工作した流れ迷路内で、見通しの利く経路を規定し維持するのが必須である。さらに、十分な寿命を保証するために、これらのプレートは、種々の条件下での表面腐食に耐えなければならない。例えば、燃料電池は、屋外に配置され得、天候の影響を受け得る。それゆえ、これらの電池は、４０°Ｆ〜２００°Ｆの範囲の温度での応力亀裂および腐食に耐えなければならない。さらに、この電池内の状態が腐食性であるので、これらの電池はまた、これらの温度での種々の腐食性物質からの化学的浸食に耐性でなければならない。例えば、これらのプレートは、その燃料電池の種類に依存して、脱イオン水、メタノール、ギ酸、ホルムアルデヒド、ヘビーナフサ、フッ化水素酸、テトラフルオロエチレンおよびヘキサフルオロプロピレンの影響を受け得る。さらに、この燃料電池内の状態により、高い温度（すなわち、１５０〜２００°Ｆ）だけでなく高い圧力（すなわち、常圧〜３０ｐ．ｓ．ｉ．）が生じ得る。腐食性分解は、この燃料電池内のフローパターンを変えることにより、九分九厘、システムの故障を引き起こすので、避ける必要がある。
【００１１】
燃料電池プレートに対する種々の要求を解決する過去の試みには、金属プレートおよび機械切削したグラファイトプレートの使用が挙げられた。金属プレートを使用すると、電池１個あたりの重量が重くなり、機械切削の費用が高くなり、腐食の問題を起こすおそれがある。機械切削したグラファイトプレートは、この重量および腐食の問題を解決するが、特に、非常に薄いプレートを作製するとき、機械切削の費用が高くつき、脆い製品を得る。グラファイト／ポリ（フッ化ビニリデン）プレートが一部で使用されているが、これらは、高価で脆性であり、また、成形時間が長いという特徴がある。
【００１２】
米国特許第４，１９７，１７８号の内容は、電気化学電池の加工および組成のその教示について、本明細書中で参考として援用されている。米国特許第４，３０１，２２２号の内容は、電気化学電池用のグラファイトベースの分離器に関するその教示について、本明細書中で参考として援用されている。
【００１３】
（発明の要旨）
従来、公知の通常のバルク成形化合物は、多量の導電性充填剤（例えば、グラファイト）を添加することにより、導電性に変性されていた。成形中、この充填剤から液状樹脂相が分離し、その成形物から滲出することが認められていた。さらに、この現象は、薄い成形試験片において、割れを引き起こす傾向があることが認められていた。さらに、この試験片中の異なる位置でのバルク導電率の測定値は、一貫していない。本発明によれば、前述の問題を解決する組成物が処方できることが発見された。特に、これらの処方は、導電性充填剤を多く装填した樹脂マトリックス、種々の追加添加剤（例えば、開始剤、離型剤およびカーボンブラック）、および必要に応じて、１種またはそれ以上のレオロジー剤（これらは、第ＩＩ族酸化物、アルカリ土類金属酸化物、カルボジアミド、ポリイソシアネート、ポリエチレンおよびポリテトラエチレンフルオエチレン（ｆｌｕｏｅｔｈｙｌｅｎｅ））の使用を含む。これらの成形剤が機能する機構の１つの可能な説明には、それらが、そのプレポリマー（例えば、ビニルエステル樹脂または不飽和ポリエステル樹脂）の見かけ分子量を確立するように作用することにある。あるいは、これらの試薬は、例えば、成形中の剪断を減らすことにより、流れを促進し得る。これらのレオロジー剤を使用すると、相分離がなくなるだけでなく、割れおよび一貫しない導電率の測定値がなくなる。これらの問題は、高濃度の導電性充填剤と共に成形される試験片の複雑な構造の結果であると予測されている。
【００１４】
成形および割れの問題を解決することに加えて、熱膨張率、導電率および熱伝導率、収縮耐性および機械的特性のような他の特性は、本発明を使用する結果として、さらに均一になり得るか、および／またはそうでなければ、改良され得ると予測されている。前述の改良に加えて、本発明の樹脂組成物は、高いガラス転移温度を示し、成形部分の引張り強さが改善されることが分かった。開始剤の種類および量と禁止剤の種類および量とを制御することにより、このプレポリマーのゲル化時間および硬化時間の両方を最適化することによって、さらに改良することも可能である。さらに、これらの組成物は、低収縮添加剤を含有でき、それらは、本発明に従って製造した成形プレートの表面特性を完全にするように作用する組成物に添加される。これらの添加剤は、一般に、この添加剤および樹脂系（すなわち、この樹脂および任意のモノマー）の全重量を基準にして、１０〜５０重量％の範囲で、使用されている。本発明の目的のために、「低収縮添加剤」との用語が使用されているが、これは、「低プロフィール添加剤」とも呼ばれる添加剤を包含し得、その表面の粗さを少なくするのを助ける。樹脂は、硬化中に収縮する傾向にあり、その結果、シンクマーク（ｓｉｎｋ　ｍａｒｋｓ）および顕微鏡的凹凸のような表面欠陥が生じる。他の問題には、内部の空孔および割れだけでなく、焼結ひずみおよび精密な公差に成形することが不可能なことが挙げられる。成形した燃料電池プレートには、これらの欠陥により、得られた製品は、その陽子交換膜と接触できなくなる。本発明の「低プロフィール添加剤」は、収縮を補償することを助け、その表面平滑性を改良する。さらに、その収縮の問題をなくすことにより、これらのプレートをうまく積み重ねることができ、良好な全体的燃料電池が得られる。
【００１５】
これらの組成物から成形した試験片での前述の改良点により、本発明の追加実施形態として、双極プレートの低価格大量生産が可能となる。これらは、固定動力装置だけでなく、携帯用燃料電池に使用できる。
【００１６】
本発明によれば、射出成形を達成するための新しい成形方法で、以下の組成物が使用できる。特に、本発明の方法は、本発明の高装填成形組成物を射出成形装置の供給口に運ぶために、二重オーガーを使用する工程を包含する。あるいは、単一オーガー（例えば、熱硬化性ＢＭＣ用のＡＺ１００スタッフィングユニットおよび６０ｍｍスクリューおよびバレルを備えたＫｒａｕｓｓ　Ｍａｆｆｅｉ製射出成形装置で見られるもの）は、そのオーガーが供給口の水平面に約３０度と６０度の間の角度で配置されている場合、使用できることも分かっている。さらに特定すると、この角度は、約４５度±５度である。これらの方法は、共に、油圧ラムを使用して成形組成物を供給口にポートする伝統的な方法と対照的である。しかしながら、これらの伝統的な方法および装置は、この組成物が成形工程中に出ていくとき、潜在的に破滅的な結果を伴って故障するおそれがある。これらの伝統的な方法と比較して、第一の大きい水平配向スクリューを備えた二重オーガーは、供給口に給送する小さい垂直型オーガーを供給するので、好ましい。さらに、この方法は、第一スクリューバレルにある第一および第二ゾーンにおいて、ある程度のゾーン温度勾配を伴い、これは、約７０°Ｆ〜約１２５°Ｆの温度、さらに特定すると、約７０°Ｆ〜約１００°Ｆの温度を有する。第三ゾーンは、この金型に位置している。このゾーンは、約２７５°Ｆ〜約３２５°Ｆ（すなわち、３００°Ｆ）で維持し、これは、本発明に従って、これらの組成物の殆どが硬化を開始する温度である。その成形レベルでは、温度変化を避けるのが好ましい。通常の硬化速度では、その成形時間は、典型的には、約１０〜６００秒間、さらに普通には、３０〜３００秒間または約１または２分間である。この方法は、単一または二重ゲート空洞器具、またはその金型が充填中に僅かに開いておりショットを圧縮するのに閉じられる射出／圧縮方法にも実行できる。
【００１７】
（発明の詳細な説明）
本発明は、非常に導電性の成形組成物を成形する方法および装置の改良に関する。特に、これらの組成物は、射出成形方法、および射出／圧縮成形方法で使用できる。これらの方法は、労働集約的な機械切削をなくすので、また、ショットごとの再現性があるので、費用効率が高い。これらの方法は、さらに、ショットごとの交差分割線厚さを制御する良好な性能を有する。さらに、これらの成形方法によれば、導電性充填剤を非常に集中した薄く複雑な試験片の生産が可能となる。
【００１８】
シート成形組成物およびバルク成形組成物は、米国特許第５，９９８，５１０号；第５，３４２，５５４号；第５，８５４，３１７号；第５，７４４，８１６号；および第５，２６８，４００号で記述されている；これらの全ての内容は、当該技術分野で公知の成形組成物に対する種々の改良に関するこれらの教示について、本明細書中で参考として援用されている。
【００１９】
成形樹脂組成物の１成分は、不飽和ポリエステル樹脂またはビニルエステル樹脂のような架橋プレポリマーである。望ましくは、このプレポリマーは、比較的に低い分子量（例えば、約２００〜約５０００（重量平均））を有する。それらは、参考として援用された上記特許の実施例で、詳細に記述されている。これらのポリエステル樹脂は、不飽和多塩基酸および／またはその無水物とポリオール（例えば、ジヒドロキシまたはトリヒドロキシ化合物）との縮合から誘導した縮合生成物である。望ましくは、これらのポリエステル樹脂は、二酸、または二酸無水物（これらは、一般に、約３個〜約１２個の炭素原子、またはさらに好ましくは、約４個〜約８個の炭素原子を有する）と、ポリオールまたは環状エーテル（これは、約２個〜約１２個の炭素原子、またはさらに好ましくは、約２個〜約６個の炭素原子を有する）とのエステル化反応生成物である。
【００２０】
一般に、使用できるビニルエステル樹脂は、エポキシ樹脂および一官能性エチレン性不飽和カルボン酸の反応生成物である。さらに具体的には、これらのビニルエステル樹脂は、エポキシ末端オリゴマー（例えば、エポキシ官能性ビスフェノールＡ）とアクリル酸またはメタクリル酸（これは、このオリゴマーでアクリル末端基を形成する）との反応生成物である。これらのビニルエステルは、主に、末端不飽和を有するのに対して、これらの不飽和ポリエステルは、主に、内部不飽和を有する。
【００２１】
この成形組成物の他の成分は、この樹脂と共重合可能な１種またはそれ以上の不飽和モノマーである。望ましくは、この成分は、室温で、この樹脂成分を溶解できる。それゆえ、１実施形態では、この樹脂は、残りの成分と配合する前に、そのモノマー成分に溶解される。適切なモノマーの例には、スチレン、α−メチルスチレン、クロロスチレン、ビニルトルエン、ジビニルベンゼン、フタル酸ジアリル、メタクリル酸メチル、およびそれらの混合物があり、好ましいモノマーは、スチレンおよびメタクリル酸メチルである。モノマーと樹脂との重量比は、望ましくは、約４０：６０〜約７５：２５、好ましくは、約４０：６０〜約６５：３５である。
【００２２】
この成形組成物に対する他の成分は、充填剤である。本発明によれば、主な充填剤は、その最終成形製品に導電性を与えるために、導電性充填剤である。好ましい充填剤は、グラファイト粒子、特に、合成結晶性グラファイト粒子（例えば、現在、Ａｓｂｕｒｙ　４０１２の名称で、Ａｓｂｕｒｙ，Ｎｅｗ　ＪｅｒｓｅｙのＡｓｂｕｒｙ　Ｇｒａｐｈｉｔｅから供給されているもの）である。このグラファイトは、直径が１５０ミクロンより大きい粒子を１０％未満で有し、また、直径が４４ミクロンより小さい粒子を１０％未満で有するという特徴がある。他のグラファイト充填剤には、以下が挙げられる：Ａｓｈｂｕｒｙ　Ａ９９、Ａｓｈｂｕｒｙ　３２４３、Ａｓｈｂｕｒｙ　ｍｏｄｉｆｉｅｄ　４０１２、Ａｓｈｂｕｒｙ　３２８５、Ａｓｈｂｕｒｙ　２３０Ｕ；ＴｉｍｒｅｘＲ　ＫＳ　７５および１５０、およびＴｉｍｒｅｘＲ　ＫＣ　４４（これらは、全て、Ｗｅｓｔｌａｋｅ，ＯｈｉｏのＴＩＭＣＡＬ製である）；およびＣａｌｇｒａｐｈ（これは、Ｖａｌｅｎｃｉａ，ＣａｌｉｆｏｒｎｉａのＳＧＬ　Ｔｅｃｈｎｉｃ　Ｉｎｃ．製である）。この充填剤は、少なくとも５０重量％の装填量で使用される。他の導電性充填剤（例えば、他の形状のグラファイト（グラファイトピッチベース繊維を含めて）、金属粒子または金属被覆粒子）は、このグラファイト充填剤と併用して、または単独でも、使用され得る。望ましくは、導電性充填剤は、この成形組成物の少なくとも約５０重量％、約６０重量％、または約６５重量％である。さらに望ましくは、この充填剤は、この成形組成物の約７０または７５重量％より多く、約８０重量％までである。あるいは、この量は、少なくとも約２５０ｐｈｒ、さらに好ましくは、少なくとも約２７５ｐｈｒ、または３００ｐｈｒとして、表わすことができる。別の言い方をすると、これらの導電性充填剤は、約０．０６０インチ〜約０．２００インチの厚さを有する成形品のためのＡＳＴＭ　Ｔｅｓｔ　Ｓｔａｎｄａｒｄ　Ｎｏ．Ｆ１５２９−９７に従って測定したとき、少なくとも約４０Ｓ／ｃｍ、約５０Ｓ／ｃｍ、約６０Ｓ／ｃｍ、約７０Ｓ／ｃｍ、約８０Ｓ／ｃｍ、約８５Ｓ／ｃｍ、約９０Ｓ／ｃｍまたは約９６Ｓ／ｃｍのバルク導電率を生じる有効量で、存在している。燃料電池プレートの現在の技術では、少なくとも約５５Ｓ／ｃｍ、好ましくは、少なくとも約７０Ｓ／ｃｍのバルク導電率が使用されている。
【００２３】
開始剤は、この成形組成物の他の成分である。この開始剤は、この樹脂およびモノマーの共重合を開始する。開始剤には、これらの成形条件下にて、正しい濃度で、ラジカルを形成できる遊離ラジカル開始剤が挙げられる。それらには、過酸化物、ヒドロペルオキシド、レドックス系、ジアゾ化合物、過硫酸塩、過安息香酸塩などを挙げることができる。これらの開始剤は、典型的には、約０．０５〜約５重量％の量、さらに好ましくは、約０．１〜約２重量％の量で使用される。あるいは、これらの量は、樹脂１００重量部あたりの部で表わすことができ、すなわち、約０．５〜約４．０ｐｈｒ、好ましくは、約０．７〜約３．０ｐｈｒ、最も好ましくは、約０．８〜約２．２５ｐｈｒである。あるいは、高い開始剤温度が望ましい成形用途には、高温開始剤（例えば、Ｄｉ−ｃｕｐ、例えば、過酸化ジクミル）が使用できる。０．５〜１０ｐｈｒ、好ましくは、約１〜８ｐｈｒの離型剤（例えば、ステアリン酸カルシウム、ステアリン酸亜鉛など）を含有させることもまた、本発明の非常に複雑な成形部品を機械切削することなく達成するのに有利であり得る。
【００２４】
改良した成形組成物の他の任意成分には、レオロジー変性剤があり、これは、例えば、鎖伸長によって、この樹脂プレポリマーの分子量を高めるように作用し得る。適切な変性剤には、第ＩＩ族酸化物および水酸化物（酸化カルシウムまたは酸化マグネシウム）；カルボジアミド；アジリジン；およびポリイソシアネートが挙げられる。前述の変性剤は、カルボキシ部位またはヒドロキシ部位で、その重合体骨格に共に反応させることにより、化学的に作用する。他の適切な変性剤には、ポリテトラフルオロエチレン（ＰＴＦＥ）；パーフルオロポリエーテル（ＰＦＰＥ）、およびポリエチレンが挙げられる。これらの変性剤は、剪断を減らすように作用し得、それゆえ、成形中の組成物の流動を促進する。ヒュームドシリカは、物質の一例であり、これは、機械的に作用して成形粘度を高め得、従って、本発明に適切なレオロジー変性剤であり得る。２種またはそれ以上のレオロジー変性剤の組合せは、最適な特性を得るのに望まれ得る。この用途では、それらは、（この導電性充填剤の高い装填量、すなわち、５０重量％を超えるか６５重量％またはそれ以上のグラファイトを考慮して）、この導電性充填剤からの樹脂の相分離を防止するために、その樹脂構造を変性するのに使用される。これらの変性剤は、さらに、一般に、高解像度の導電性高分子燃料電池プレートを完成できるように使用される。
【００２５】
望ましくは、これらのレオロジー変性剤は、成形中の相分離を防止するのに有効な量で、使用される。この用途の目的のために、成形は、望ましくは、約４００〜約５０００ｐｓｉ、好ましくは、約２０００〜約３５００ｐｓｉ、最も好ましくは、約２５００〜約３０００ｐｓｉの圧力で行われる。第ＩＩ族酸化物（第ＩＩ族水酸化物およびこれらの化合物の混合物を含む）の望ましい量は、約０．１重量％〜約１重量％または約２重量％、さらに好ましくは、約０．２重量％または約０．３重量％〜約０．７重量％または約０．８重量％である。これはまた、約０．５〜約４．０ｐｈｒ、好ましくは、約１．０〜約３．０ｐｈｒ、最も好ましくは、約１．５〜約２．５ｐｈｒで表わされ得る。特に好ましい化合物には、酸化マグネシウム、水酸化マグネシウムまたは酸化カルシウムが挙げられる。適切な酸化マグネシウム添加剤の例には、Ｄａｎｖｅｒｓ，ＭＡのＭｏｒｔｏｎ　Ｔｈｉｏｋｏｌ，Ｉｎｃ．から「Ｅｌａｓｔｏｍａｇ」の商品名で販売されている９９％純度酸化マグネシウムがある。他の例には、Ｐｌａｓｔｉｃｏｌｏｒｓから「ｐｇ−９０３３」の商品名で販売されている酸化マグネシウム分散体、および「ｐｇ−９１１４６」の商品名でＰｌａｓｔｉｃｏｌｏｒｓから販売されている水酸化マグネシウム分散体が挙げられる。別の適切な水酸化マグネシウムには、Ｂａｒｃｒｏｆｔがあり、これは、粉末化した型である。アジリジン化合物の例には、ＸＡＭＡの商品名称でＥＩＴ，Ｉｎｃ．から供給されている多官能性アジリジン（ＸＡＭＡ−２を含む）（これは、トリメチロールプロパン−トリス（β−（Ｎ−アジリジニル）プロピオネートとして確認されている）、特に、ＸＡＭＡ−７（これは、ペンタエリスリトール−トリス（β−（アジリジニル）プロピオネート）として確認されている）；ＰＦＡＺ−３２２を含むｌｏｎａｃの商品名称のＳｙｂｒｏｎ　Ｃｈｅｍｉｃａｌｓの製品（これは、三官能性アジリジンとして確認されている）；およびＣＸ−１００を含むＺｅｎｅｃａ　Ｒｅｓｉｎｓの製品（これは、多官能性アジリジンとして確認されている）が挙げられる。アジリジンおよび／またはポリイソシアネート変性剤の望ましい量は、約１重量％〜約１０重量％または約１５重量％、さらに望ましくは、約２重量％または約３重量％〜約８重量％または約９重量％である。これはまた、約０．５〜約２０ｐｈｒ、好ましくは、約１〜約１７ｐｈｒ、最も好ましくは、約２〜約１５ｐｈｒとして、表わされ得る。ポリイソシアネートは、一般に、米国特許第５，２６８，４００号、６欄、５９行〜７欄、１７行で、さらに詳細に記述されている。使用され得る特定のジイソシアネートには、ジフェニルメタンジイソシアネート（例えば、Ｒｕｂｉｎａｔｅ　Ｒ　ＭＦ−１７８０の商品名で、Ｗｓｔ　Ｄｅｐｔｆｏｒｄ，Ｎｅｗ　ＪｅｒｓｅｙのＩＣＩ　Ａｍｅｒｉｃａｓから販売されているもの）がある。さらに、適切なジイソシアネートには、Ｌｕｐｒａｎａｔｅ　ＭＰ１０２があり、これは、ＢＡＳＦ製の無溶媒ウレタン修飾ジフェニルメタンジイソシアネートである。ポリテトラフルオロエチレン（ＰＴＦＥ）（および／またはパーフルオロポリエーテル（ＰＦＰＥ））の望ましい量は、��０．５重量％〜約１重量％または約２重量％、さらに望ましくは、約０．６重量％または約０．７重量％〜約１．８重量％または約１．３重量％である。これもまた、約０．５〜約２０ｐｈｒ、好ましくは、約３〜約１５ｐｈｒ、最も好ましくは、約５〜約１２ｐｈｒとして表わされ得る。適切な微粒子ＰＴＦＥ粉末（これは、ミクロン未満のＣｏｕｌｔｅｒ　Ｃｏｕｎｔｅｒによる平均粒径を有する）は、Ｗｅｓｔ　Ｃｈｅｓｔｅｒ　ＰｅｎｎｓｙｌｖａｎｉａのＭａｒｓｈａｌｌ　Ｐｒｏｄｕｃｔｓ　Ｃｏｍｐａｎｙから、「Ｍａｒｚｏｎ　＃５」の商品名で販売されている。直鎖状低密度ポリエチレン（例えば、ＦＮ　５１０の商品名で、Ｈｏｕｓｔｏｎ　ＴｅｘａｓのＥｑｕｉｓｔａｒから販売されているもの）を使用することが好ましい。それは、約３〜約２０ｐｈｒ、さらに好ましくは、約４〜約１７ｐｈｒ、最も好ましくは、約５〜約１５ｐｈｒの量で使用することが好ましい。ヒュームドシリカは、約０．５〜約２０ｐｈｒ、好ましくは、約１〜１０ｐｈｒで、使用され得る。
【００２６】
成形組成物に対する他の任意の成分には、ウレタンベースまたはウレタン含有オリゴマーまたは重合体、低収縮添加剤（ポリ酢酸ビニルまたはポリエチレンのような）；繊維強化剤（例えば、綿ガラス微小繊維またはグラファイト微小繊維）；可撓化剤；離型剤；保存中または成形の初期段階での早すぎる重合を阻止する重合禁止剤；粘度調節剤（ヒュームドシリカのような）；および金型潤滑剤（カルシウム、亜鉛またはマグネシウムのステアリン酸塩のような）が挙げられる。カーボンブラックは、成形品の表面導電率に影響を与えその外観を変えるために、添加され得る。適切なカーボンブラックには、導電性で低残留物のカーボンブラックが挙げられ、これは、２７０の窒素表面積ｍ２／ｇ、１４５のＳＴＳＡ表面積ｍ２／ｇ、０ｐｐｍの３５メッシュ篩残留物および２０ｐｐｍの３２５メッシュ篩残留物を有し、Ｊａｍｅｓｂｕｒｇ，ＮＪのＣｏｌｕｍｂｉａ　Ｃｈｅｍｉｃａｌｓから、Ｃｏｎｄｕｃｔｅｘ　９７５の商品名で販売されている。また、適切な導電性カーボンブラックは、Ｋｅｔｊｅｎｂｌａｃｋ　ＥＣ−３００ＪおよびＥＣ−６００ＪＤの商品名で、Ｃｈｉｃａｇｏ，ＩｌｌｉｎｏｉｓのＡｋｚｏ　Ｎｏｂｅｌ　Ｃｈｅｍｉｃａｌｓから供給されている。Ｂｏｓｔｏｎ　ＭＡのＣａｂｏｔ　Ｃｏｒｐｏｒａｔｉｏｎもまた、導電性カーボンブラックを供給している。可能であるなら、どんな場合でも、その商品名称から、十分な他の所定情報を引き出すことができる。ポリエチレンおよびヒュームドシリカは、前述の機能に加えて、このレオロジー変性剤として機能し得る。
【００２７】
本発明のさらなる実施形態として、得られる製品の表面特性および寸法安定性を改良するために、有利には、低収縮添加剤が添加され得る。先に述べた「低収縮添加剤」もまた、本発明の局面内に包含される。これらの添加剤には、一般に、熱可塑性物質またはエラストマー物質（例えば、エチレン、スチレン、ビニルトルエン、メタクリル酸アルキル、ポリエチレンエーテル、ポリフェニレンオキシドおよびアクリル酸アルキルのホモポリマー）が挙げられる。さらなる例には、前述のものを使用した共重合体、さらに、塩化ビニル、酢酸ビニル、アクリロニトリルおよびブタジエンが挙げられる。特に、これらの共重合体には、有利には、塩化ビニルおよび酢酸ビニルの共重合体；スチレンおよびアクリロニトリルの共重合体；メタクリル酸メチルおよびアクリル酸アルキルエステルの共重合体；メタクリル酸メチルおよびスチレンの共重合体；メタクリル酸メチルおよびアクリルアミドの共重合体；ならびにＳＢＳブロック共重合体が挙げられる。これらの添加剤は、一般に、この添加剤および樹脂系（すなわち、この樹脂および任意のモノマー）の全重量を基準にして、１０〜５０重量％の範囲で使用される。さらに好ましくは、この範囲は、２０〜４５重量％であり、特に好ましい範囲は、約３０〜４０重量％である。これらの添加剤は、通常、その樹脂をブレンドしつつ、添加される。必要に応じて、その硬化系は、この添加剤の存在を補償するように、調節され得る。
【００２８】
これらの成形組成物は、種々の混合条件（これには、連続またはバッチのいずれか、種々の公知混合装置の使用が挙げられる）を使用して、処方および混合され得る。特定の例は、実施例の節で述べる。これらの組成物は、有利には、成形前に、適切な時間にわたって保存され得る。これらの組成物は、圧縮成形および射出成形を含む種々の方法により、成形され得る。これらの組成物は、成形の種類に応じた典型的な条件（これには、約４００〜約５０００ｐｓｉ、好ましくは、約２０００〜約３５００ｐｓｉ、最も好ましくは、約２５００〜約３０００ｐｓｉの圧力、および約２２５〜約４００°Ｆの温度が挙げられる）下にて、成形され得る。滞留時間は、約５０秒間〜約４分間である。これらの組成物は、薄いかまたは入り組んだ導電品（例えば、約０．０２０〜約０．２００インチ、さらに好ましくは、約０．０４０〜約０．１５０インチの厚さを有するもの）を含む複雑な形状を成形するのに有用である。これらの組成物は、上記所定厚さで、少なくとも４０、５０、６０、７０、８０、８５、９０または９６Ｓ／ｃｍのバルク導電率を有する物品に有用である。この組成物から得た物品は、望ましくは、ＡＳＴＭ試験Ｎｏ．Ｄ６３８に従った測定した場合の約２０００〜約６０００ｐｓｉの引張り強度、およびＡＳＴＭ試験ｎｏ．Ｄ７９０で試験した場合の約３０００〜約１０，０００ｐｓｉの曲げ率を有する。
【００２９】
本発明の組成物から製造した成形品は、複雑な形状、導電性だけでなく強度および腐食耐性が要求される種々の用途に、有用である。１つの特に有利な製品は、圧縮成形で製造され得、燃料電池で使用する双極プレートである。このようなプレートの一例は、図１で示す。このプレートの図は、本発明の導電性化合物の成形性能を図示することが意図される。それは、必ずしも、最適または有効なフィールドフロー設計を提供する目的ではない。それは、いずれの様式でも、本発明を限定しない。プレート１０は、流体流れ面を含み、これは、１個またはそれ以上の略平行およびまたは蛇行流れチャンネル１２を備えている。これらの流れチャンネルは、ポート１４および１６を通って流体を受容し伝達するが、これらのポートは、対応する入口および出口流体マニホルド１８および１９と流体連絡している。このプレートは、１〜２０インチで長さおよび幅が変わる寸法を有しており、０．０２〜０．３インチの厚さを有し、約０．００５〜０．０８０インチの範囲の流れチャンネルの断面深さを備えている。隣接流れチャンネル部分を分離するランドの断面幅は、０．０１〜０．１インチの範囲である。このプレートは、多数の周辺貫通穴を含み得、これらは、燃料輸送用のマニホルドとして作用する。本発明の組成物を使用して製造したプレートは、実質的に成形操作だけで製造され得る。その複雑なパターンは、プレート製造後の高価な機械操作（例えば、穿孔、拡孔など）を必要とすることなく、確立され得る。
【００３０】
図２は、燃料電池の未組立部品を図示している。この燃料電池は、ベースユニット１２（これは、改質装置１４を収容する陰刻手段を含む）および燃料電池スタック１６（これは、複数の双極プレート２０から構成され、これらの双極プレートは、スタックキャップ２２とスタックベース２４との間に挟まれている）を有する。この燃料電池は、さらに、熱交換器２６を含む。囲壁３０は、このユニットのための漏れ耐性ハウジングを提供する。
【００３１】
（実施例）
以下の実施例は、以下で述べる成分を使用する。
【００３２】
樹脂Ａは、Ｃｏｌｕｍｂｕｓ　ＯｈｉｏのＡｓｈｌａｎｄ　Ｃｈｅｍｉｃａｌ　Ｃｏ．から入手可能なＨｅｔｒｏｎ　９２２である。それは、低粘度エポキシビニルエステル樹脂である。それは、約５５重量％の固形分および約４５重量％の反応性モノマーである。
【００３３】
樹脂Ｂは、Ｒｅｓｅａｒｃｈ　Ｔｒｉａｎｇｌｅ　Ｐａｒｋ，ＮＣのＲｅｉｃｈｈｏｌｄ　Ｃｈｅｍｉｃａｌｓ，Ｉｎｃ．製のＡｔｌａｃ　３８２ＥＳである。それは、ビスフェノールフマレート樹脂として特徴付けられる。それを、スチレンで、約５５重量％の固形分まで希釈した。
【００３４】
樹脂Ｃは、スチレンで５５重量％の固形分まで希釈したＤｉｏｎ　６６９４である。それは、Ｒｅｉｃｈｈｏｌｄ　Ｃｈｅｍｉｃａｌｓ，Ｉｎｃ．から入手可能である。それは、修飾ビスフェノールフマレートポリエステルとして特徴付けられる。
【００３５】
樹脂Ｄは、Ｋａｎｓａｓ　Ｃｉｔｙ，ＭＯのＣｏｏｋ　Ｃｏｍｐｏｓｉｔｅｓ　ａｎｄ　Ｐｏｌｙｍｅｒｓ製の４２−２６４１である。それを、スチレンで、５５重量％の固形分まで希釈した。それは、不飽和ポリエステル樹脂として特徴付けられる。
【００３６】
樹脂Ｅは、Ｒｅｉｃｈｈｏｌｄ　Ｃｈｅｍｉｃａｌｓ，Ｉｎｃ．製のＡＴＬＡＣ　３５８１−６１である。それは、１９重量％のビニルエステル樹脂、２７重量％のポリエステルおよび４重量％のウレタン重合体の、５０重量％のスチレンとの組み合わせとして特徴付けられる。それゆえ、それを、スチレンで、５０重量％の固形分まで希釈した。
【００３７】
樹脂Ｆは、Ｒｅｉｃｈｈｏｌｄ　Ｃｈｅｍｉｃａｌｓ，Ｉｎｃ．製の５８０−０５である。それは、ウレタン修飾ビニルエステル樹脂として特徴付けられる。それを、スチレンで、５４重量％の固形分まで希釈した。
【００３８】
樹脂Ｇは、Ｒｅｉｃｈｈｏｌｄ　Ｃｈｅｍｉｃａｌｓ，Ｉｎｃ．製の９１００である。それは、ビスフェノール−エポキシビニルエステルとして特徴付けられる。それを、スチレンで、５４〜５８重量％の固形分まで希釈した。
【００３９】
樹脂Ｈは、Ｄｏｗ　Ｃｈｅｍｉｃａｌｓ，Ｉｎｃ．製のＤｏｗ　Ｄｅｒａｋａｎｅ　Ｒ８０８４である。それは、エラストマー修飾ビニルエステル樹脂として特徴付けられる。それを、スチレンで、５０〜６０重量％の固形分まで希釈した。
【００４０】
樹脂Ｉは、Ｒｅｉｃｈｈｏｌｄ　Ｃｈｅｍｉｃａｌｓ，Ｉｎｃ．製の９４８０−００である。それは、エポキシノボラックビニルエステルとして特徴付けられる。それを、スチレンで、５３．５重量％の固形分まで希釈した。
【００４１】
樹脂Ｊは、Ｒｅｉｃｈｈｏｌｄ　Ｃｈｅｍｉｃａｌｓ，Ｉｎｃ．製のＡｔｌａｃ　３１−６３２である。それは、不飽和イソシアヌレートビニルエステル樹脂である。
【００４２】
樹脂Ｋは、Ｄｏｗ　Ｃｈｅｍｉｃａｌｓ，Ｉｎｃ．製のＤｏｗ　Ｄｅｒａｋａｎｅ　７９７である。それは、ワンパック樹脂（ｏｎｅ　ｐａｃｋ　ｒｅｓｉｎ）として特徴付けられ、これは、７〜１３重量％のジビニルベンゼン、５〜１５重量％のスチレン−ブタジエンゴム共重合体、２〜６重量％のスチレン単独重合体、および０．５〜１．５重量％のスチレン−エチレンオキシドブロック共重合体（低プロフィール添加剤として）を含有するエポキシビニルエステル樹脂である。それを、スチレンで、６０〜６５重量％の固形分まで希釈した。
【００４３】
樹脂Ｌは、Ｄｏｗ　Ｃｈｅｍｉｃａｌｓ，Ｉｎｃ．製のＤｏｗ　Ｄｅｒａｋａｎｅ　７９０である。それは、ワンパック樹脂として特徴付けられ、これは、５〜１５重量％のスチレン−ブタジエンゴム共重合体、２〜６重量％のスチレン単独重合体、および０．５〜１．５重量％のスチレン−エチレンオキシドブロック共重合体（低プロフィール添加剤として）を含有するエポキシビニルエステル樹脂である。それを、スチレンで、５０〜６０重量％の固形分まで希釈した。
【００４４】
樹脂Ｍは、Ｒｅｉｃｈｈｏｌｄ　Ｃｈｅｍｉｃａｌｓ，Ｉｎｃ．製の３１６３３−００である。それは、４重量％のポリエーテルポリオールを有するイソシアヌレートビニルエステル樹脂として特徴付けられる。それを、スチレンで、６０重量％の固形分まで希釈した。
【００４５】
樹脂Ｎは、Ｄｏｗ　Ｃｈｅｍｉｃａｌｓ，Ｉｎｃ．製のＤｏｗ　Ｄｅｒａｋａｎｅ　７８０である。それはまた、ビニルエステル樹脂として特徴付けられる。それを、スチレンで、６０〜７０重量％の固形分まで希釈した。
【００４６】
モノマーＡは、スチレンである。
【００４７】
モノマーＢは、Ｄｏｗ　Ｃｈｅｍｉｃａｌ　Ｃｏｍｐａｎｙ製のＤｉｖｉｎｙｌｂｅｎｚｅｎｅ　ＨＰであり、これは、８０重量％のジビニルベンゼン、１８重量％のエチルビニルベンゼン、０．１２重量％未満のｐ−ｔｅｒｔブチルカテコール、０．５重量％未満のジエチルベンゼンおよび１重量％未満のナフタレンとして特徴付けられる。
【００４８】
レオロジー変性剤Ａは、Ｄａｎｖｅｒｓ，ＭＡのＭｏｒｔｏｎ　Ｔｈｉｏｋｏｌ．Ｉｎｃ．製のＥｌａｓｔｏｍａｇである。それは、９９％純度の酸素マグネシウムとして特徴付けられる。
【００４９】
レオロジー変性剤Ｂは、ポリイソシアネートである。これらの実験で使用した物質は、Ｃｏｏｋ　Ｃｏｍｐｏｓｉｔｅｓ　ａｎｄ　Ｐｏｌｙｍｅｒｓ製の４０−７２６３である。それは、１７．７〜２０．９のＮＣＯ含量、１１０〜１７０の粘度、８７°Ｆの引火点および４０°Ｆの結晶点により、特徴付けられる。
【００５０】
レオロジー変性剤Ｃは、Ｒｅｉｃｈｈｏｌｄ，Ｉｎｃ．製のＲＣＩ　ＲＤ　ＴＨＬ５５（これはまた、ＲＤ−１０７０としても知られている）である。それは、具体的には、ポリウレタン樹脂である。
【００５１】
レオロジー変性剤Ｄは、ＩＣＩから入手可能なＲｕｂｉｎａｔｅ　１７８０である。それは、重合体メチレンジフェニルジイソシアネートとして特徴付けられる。
【００５２】
レオロジー変性剤Ｅは、Ｗｅｓｔ　Ｃｈｅｓｔｅｒ，ＰＡのＭａｒｓｈａｌｌ　Ｐｒｏｄｕｃｔｓ　Ｃｏｍｐａｎｙ製のＭａｒｚｏｎ　＃５である。それは、細かく分割した粉末ポリテトラフルオロエチレンとして特徴付けられる。
【００５３】
レオロジー変性剤Ｆは、ＦＮ−５１０であり、これは、Ｈｏｕｓｔｏｎ，ＴｅｘａｓのＥｑｕｉｓｔａｒ　Ｃｈｅｍｉｃａｌｓ，Ｌ．Ｐ．製の直鎖状低密度ポリエチレンである。
【００５４】
開始剤Ａは、Ｄｕｐｏｎｔ，Ｉ＆Ｂ　Ｉｎｄｕｓｔｒｉａｌ　ａｎｄ　Ｂｉｏｃｈｅｍｉｃａｌ　Ｄｅｐｔ（Ｗｉｌｍｉｎｇｔｏｎ　ＤＥ）から入手可能なＶａｚｏ（２，２−アゾビスイソブチロニトリル）である。
【００５５】
開始剤Ｂは、Ｄｕｒｒ　Ｍａｒｋｅｔｉｎｇ（Ｐｉｔｔｓｂｕｒｇｈ，ＰＡ）から入手可能なｔｅｒｔ−ブチルペルオキシイソプロピルカーボネート（Ｔｒｉｇｉｎｏｘ　ＢＰＩＣ）である。
【００５６】
開始剤Ｃは、Ｄｕｒｒ　Ｍａｒｋｅｔｉｎｇから入手可能な過安息香酸ｔ−ブチル（ＴＢＰＢ）である。
【００５７】
開始剤Ｄは、Ｄｕｒｒ　Ｍａｒｋｅｔｉｎｇから入手可能な１，３−ジ−ｔ−ブチルペルオキシ−３，５，５−トリメチルシクロヘキサン触媒（Ｔｒｉｇ　２９Ｂ７５）である。
【００５８】
離型剤Ａは、ステアリン酸カルシウムである。
【００５９】
離型剤Ｂは、Ａｚｕｓａ，ＣａｌｉｆｏｒｎｉａのＮｏｒａｃ　Ｃｏｍｐａｎｙ，ＩｎｃｏｒｐｏｒａｔｅｄによりＣＯＡＤ　２７として販売されているステアリン酸亜鉛である。
【００６０】
グラファイトＡは、Ａｓｂｕｒｙ，ＮＪのＡｓｂｕｒｙ　Ｇｒａｐｈｉｔｅから入手可能なグラファイト４０１２である。それは、直径が１５０ミクロンより大きい粒子を１０％未満有し、そして直径が４４ミクロンより小さい粒子を１０％未満有することにより特徴付けられる。
【００６１】
グラファイトＢは、ＳＧＬ　Ａｓｈ０２であり、これは、ＳＧＬ　Ｃｏｒｐｏｒａｔｉｏｎから販売されている天然グラファイト箔製品として特徴付けられる。
【００６２】
グラファイトＣは、ＸＣ−７２．ＳＧＬＶ　Ｆｉｎｅであり、これは、ＳＧＬ　Ｃｏｒｐｏｒａｔｉｏｎから販売されている天然グラファイト箔製品として特徴付けられる。
【００６３】
グラファイトＤは、Ａｓｂｕｒｙ，ＮＪのＡｓｂｕｒｙ　Ｇｒａｐｈｉｔｅから入手可能である。それは、上記４０１２製品の改良型である。
【００６４】
グラファイトＥは、導電性箔グラファイトであり、これは、３２４３の商品名称で、Ａｓｂｕｒｙ，ＮＪのＡｓｂｕｒｙ　Ｇｒａｐｈｉｔｅから入手可能である。それは、直径が７５ミクロンより大きい粒子を１８％未満有し、そして直径が４４ミクロンより小さい粒子を６５％未満有することにより、特徴付けられる。
【００６５】
グラファイトＦは、導電性箔グラファイトであり、これは、２３０Ｕの商品名称で、Ａｓｂｕｒｙ，ＮＪのＡｓｂｕｒｙ　Ｇｒａｐｈｉｔｅから入手可能である。それは、直径が４４ミクロンより小さい粒子を１００％有することにより、特徴付けられる。
【００６６】
グラファイトＧは、合成グラファイトであり、これは、Ａ９９の商品名称で、Ａｓｂｕｒｙ，ＮＪのＡｓｂｕｒｙ　Ｇｒａｐｈｉｔｅから入手可能である。それは、直径が４４ミクロンより大きい粒子を３％未満有し、そして直径が４４ミクロンより小さい粒子を９９％未満有することにより、特徴付けられる。
【００６７】
グラファイトＨは、合成グラファイトであり、これは、ＫＳ７５の商品名称で、Ｔｉｍｒｅｘ　Ａｍｅｒｉｃａ，Ｉｎｃ．から入手可能である。それは、直径が９６ミクロンより大きい粒子を９５％未満有し、そして直径が７５ミクロンより小さい粒子を９５％未満有することにより、特徴付けられる。
【００６８】
グラファイトＩは、合成グラファイトであり、これは、ＫＳ１５０の商品名称で、Ｔｉｍｒｅｘ　Ａｍｅｒｉｃａ，Ｉｎｃ．から入手可能である。それは、直径が１８０ミクロンより小さい粒子を少なくとも９５％有することにより特徴付けられる。
【００６９】
グラファイトＪは、合成グラファイトであり、これは、ＫＣ４４の商品名称で、Ｔｉｍｒｅｘ　Ａｍｅｒｉｃａ，Ｉｎｃ．から入手可能である。それは、直径が４８ミクロンより小さい粒子を少なくとも９０％有することにより、特徴付けられる。
【００７０】
カーボンブラックＢは、導電性で低残留物のカーボンブラックとして特徴付けられ、これは、２７０の窒素表面積ｍ２／ｇ、１４５のＳＴＳＡ表面積ｍ２／ｇ、０ｐｐｍの３５メッシュ篩残留物および２０ｐｐｍの３２５メッシュ篩残留物を有し、Ｊａｍｅｓｂｕｒｇ，ＮＪのＣｏｌｕｍｂｉａ　Ｃｈｅｍｉｃａｌｓから、Ｃｏｎｄｕｃｔｅｘ　９７５の商品名で販売されている。
【００７１】
カーボンブラックＣは、導電性カーボンブラックであり、これは、Ｂｌａｃｋ　Ｐｅａｒｌｓの商品面で、Ｂｏｓｔｏｎ，ＭＡのＣａｂｏｔ　Ｃｏｒｐｏｒａｔｉｏｎから供給されているが、一方、グラファイトＤは、同社から、ＸＣ−７２の名称で供給されている。
【００７２】
カーボンブラックＥは、導電性カーボンブラックであり、これは、Ｋｅｔｊｅｎｂｌａｃｋ　ＥＣ−３００ＪおよびＥＣ−６００ＪＤの商品名で、Ｃｈｉｃａｇｏ，ＩｌｌｉｎｏｉｓのＡｋｚｏ　Ｎｏｂｅｌ　Ｃｈｅｍｉｃａｌｓから供給されている。ＥＣ−３００Ｊは、７４０〜８４０ｍｇ／ｇのヨウ素吸収、３１０〜３４５ｃｍ３／１００ｇの細孔容量および１２５〜１４５ｋｇ／ｍ３の見かけバルク密度を有する。ＥＣ−６００ＪＤは、１０００〜１１５０ｍｇ／ｇのヨウ素吸収、４８０〜５１０ｃｍ３／１００ｇの細孔容量および１００〜１２０ｋｇ／ｍ３の見かけバルク密度を有する。
【００７３】
これらのガラス繊維は、Ｏｗｅｎｓ−Ｃｏｒｎｉｎｇ　Ｆｉｂｅｒｇｌａｓｓ製であり、強化充填媒体として使用される特定の長さにハンマーミルした（ｈａｍｍｅｒｍｉｌｌｅｄ）連続ガラムフィラメントとして、特徴付けられる。
【００７４】
この禁止剤は、２，６−ジ−ｔｅｒｔブチル−ｐ−クレゾール（ビニルトルエン中で２５％）であった。
【００７５】
低プロフィール添加剤Ａは、ＦＮ−５１０であり、これは、Ｈｏｕｓｔｏｎ，ＴｅｘａｓのＥｑｕｉｓｔａｒ　Ｃｈｅｍｉｃａｌｓ，Ｌ．Ｐ．製の直鎖状低密度ポリエチレンである。
【００７６】
低プロフィール添加剤Ｂは、Ｓａｒａｓｏｔａ，ＦｌｏｒｉｄａのＥｓｐｒｉｔ　Ｃｈｅｍｉｃａｌ製のＳＧＰ−７０Ｃである。それは、スチレン−ジビニルベンゼン共重合体として特徴付けられ、これは、０．４重量％のスチレンモノマーおよび０．１重量％のジビニルベンゼンを有する。
【００７７】
低プロフィール添加剤Ｃは、Ｎｏｒｔｈ　Ｋｉｎｇｓｖｉｌｌｅ，ＯｈｉｏのＰｒｅｍｉｘ，Ｉｎｃ．製のＲ−１３４である。それは、スチレンおよび熱可塑性物質の溶液として特徴付けられ、これは、７０〜８０重量％の樹脂およびスチレンモノマーと２０〜３０重量％のスチレン−ブタジエン−スチレンおよびスチレン−エチレン−プロピレン共重合体を有する。
【００７８】
低プロフィール添加剤Ｄは、Ｏｗｅｎｓ−Ｃｏｒｎｉｎｇ　Ｆｉｂｅｒｇｌａｓ製のＲｅｓｉｎ　ＲＰ−７００である。それは、３０〜３５重量％の樹脂を有するポリメタクリル酸メチルおよびスチレンのスチレン溶液として、特徴付けられる。
【００７９】
低プロフィール添加剤Ｅは、Ｕｎｉｏｎ　Ｃａｒｂｉｄｅ製のＮｅｕｌｏｎポリエステル変性剤Ｔ−ｐｌｕｓである、それは、ポリ酢酸ビニル／エステルエポキシドとして特徴付けられ、これは、４重量％未満のアセテート、５重量％より多いエステルエポキシド、２０重量％より多いポリ酢酸ビニル共重合体、および６０重量％未満のスチレンを有する。
【００８０】
低プロフィール添加剤Ｆは、Ｈｏｕｓｔｏｎ，ＴｅｘａｓのＥｑｕｉｓｔａｒ　Ｃｈｅｍｉｃａｌｓ，Ｌ．Ｐ．製のＭｉｃｒｏｔｈｅｎｅ　Ｆである。それは、２０ミクロンの平均粒径を有するマイクロファイン（ｍｉｃｒｏｆｉｎｅ）ポリプロピレン粉末として、特徴付けられる。
【００８１】
低プロフィール添加剤Ｇは、Ｂａｙｅｒ　Ｃｏｒｐｏｒａｔｉｏｎ製のＬｅｖａｐｒｅｎ　４５０である。それは、スチレン中のエチレン−酢酸ビニル共重合体として特徴付けられる。
【００８２】
低プロフィール添加剤Ｈは、Ｕｎｉｏｎ　Ｃａｒｂｉｄｅ製のＸＬＰ−１８８９である。それは、スチレン中の酢酸エテニルエステル単独重合体として特徴付けられ、これは、０．５重量％のケトン、０．５重量％の酢酸ビニル、１０重量％より多いエーテルエステル、３４重量％未満のポリ酢酸ビニル、および５５重量％より多いスチレンを有する。
【００８３】
低プロフィール添加剤Ｉは、Ｕｎｉｏｎ　Ｃａｒｂｉｄｅ製のＮｅｕｌｏｎ　ｃｏｎｄｕｃｔｉｖｅ　Ｅである。それは、カーボンブラック／ビニル樹脂化合物として特徴付けられ、これは、７０重量％より多いカルボキシル修飾ビニル樹脂、３０重量％未満のカーボンブラック、２重量％未満の酢酸ビニル、および１．５重量％未満のケトンを有する。
【００８４】
低プロフィール添加剤Ｊは、Ｒｅｉｃｈｈｏｌｄ，Ｉｎｃ．製のＲＣＩ　３１７０３（Ｐｏｌｙｌｉｔｅ　Ｒ）である。それは、７５重量％の重合体固形分および２５重量％のスチレンモノマーを有するウレタンプレポリマーとして、特徴付けられる。
【００８５】
低プロフィール添加剤Ｋは、ＧＥ　Ｐｌａｓｔｉｃｓ　Ｃａｎａｄａ，Ｌｔｄ．製のＰＰＯ　ＭＸ５５８７である。それは、キャップ化ＰＰＯ樹脂として特徴付けられ、これは、修飾ポリフェニレンエーテル樹脂である。
【００８６】
低プロフィール添加剤Ｌは、ＧＥ　Ｐｌａｓｔｉｃｓ　Ｃａｎａｄａ，Ｌｔｄ．製のＰＰＯ　ＳＡ１２０である。それは、ＰＰＯ樹脂として特徴付けられ、これは、ポリフェニレンエーテル樹脂である。
【００８７】
これらの成形組成物は、一般に、その樹脂、モノマー、開始剤、禁止剤、離型剤およびレオロジー変性剤（もし存在するなら）を高剪断コエルス（ｃｏｗｅｌｓ）ディスペンサーに添加して２分間ブレンドすることにより、調製される。この導電性充填剤を、Ｂａｋｅｒ　Ｐｅｒｋｉｎ，Ｌｉｔｔｌｅｆｏｒｄ、またはＲｅａｄｃｏ　Ｃｏｎｔｉｎｕｏｕｓミキサー中のこの混合物に添加し、そして１０〜１５分間混合する。混合が完了したとき、その組成物を適切なバリアバッグに入れ、そして成形前の約１日間にわたって、成熟させる。
【００８８】
これらの成形組成物のための成形パラメータは、以下のとおりである：プラーク用の成形温度は、２９５°Ｆであり、３分間の成形時間および１７３ｇの充填重量であった。プロトタイプ双極プレート用の成形温度は、２９０°Ｆであり、３分間の成形時間および３００ｇの充填重量であった。これらのプレートに、非常に細かい装飾を施したが、これには、約１万分の１〜４の深さおよび図１で類型化した対応する幅を有する精巧なフロー迷路が含まれる。
【００８９】
種々のレオロジー添加剤（増粘剤）と組み合わせて導電性充填剤を使って特定の熱硬化性樹脂を使用すると、電気化学（例えば、燃料）電池双極プレートの大量生産に使用され得る製品に関して、その双極プレート組成物を改良することが観察された。
【００９０】
これらの処方変更の結果には、非クラッキング成形化合物、金型からの良好な引張り強さ、低い生産コスト、短いサイクル時間、良好な全体的導電性、高い機械的特性、および良好なレオロジー特性が挙げられる。
【００９１】
表１Ａでは、対照Ｌ−２３０１２から、圧縮成形プレートを得たが、これは、その中に複雑なフローフィールド設計が形成され、燃料電池プレートとして有用であった。しかしながら、このプレートは、成形中に割れる欠点があり、その成形組成物がレオロジー変性剤を含有する本明細書中で記述した好ましい実施形態と比較して、成形中において、その導電性充填剤と樹脂との相分離が原因で、このプレートの表面に沿って、不均一な導電率および抵抗率を有していた。試料Ｌ−２３１８５、Ｌ−２３１２０、Ｌ−２３１１９およびＬ−２３１２６は、望ましい特性を有していた。
【００９２】
表１Ｂでは、試料Ｌ−２３１２５、Ｌ−２３１８６、Ｌ−２３０３９は、望ましい特性を有していた。試料Ｌ−２３１８４およびＬ−２３０２２は、最適より低いバルク導電率および最適より高い抵抗率を有していた。
【００９３】
表１Ｃでは、試料Ｌ−２３０２３、Ｌ−２３０６３、Ｌ−２３０２４、Ｌ−３２３０２７およびＬ−２３０２６は、最適より低いバルク導電率および最適より高い抵抗率を有していた。
【００９４】
表１Ｄでは、試料Ｌ−２３２０９およびＬ−２３２１５は、良好な特性を有していた。試料Ｌ−２３０２８、Ｌ−２３２１０およびＬ−２３２１１は、最適より低いバルク導電率および最適より高い抵抗率を有していた。
【００９５】
【表１】
2004506538.tif 000003
【００９６】
【表２】
2004506538.tif 000004
【００９７】
【表３】
2004506538.tif 000005
【００９８】
【表４】
2004506538.tif 000006
【００９９】
【表５】
2004506538.tif 000007
【０１００】
【表６】
2004506538.tif 000008
【０１０１】
【表７】
2004506538.tif 000009
【０１０２】
【表８】
2004506538.tif 000010
【０１０３】
【表９】
2004506538.tif 000011
【０１０４】
【表１０】
2004506538.tif 000012
【０１０５】
【表１１】
2004506538.tif 000013
【０１０６】
【表１２】
2004506538.tif 000014
【０１０７】
【表１３】
2004506538.tif 000015
【０１０８】
【表１４】
2004506538.tif 000016
【０１０９】
【表１５】
2004506538.tif 000017
【０１１０】
【表１６】
2004506538.tif 000018
【０１１１】
【表１７】
2004506538.tif 000019
【０１１２】
【表１８】
2004506538.tif 000020
【０１１３】
【表１９】
2004506538.tif 000021
【０１１４】
【表２０】
2004506538.tif 000022
【０１１５】
【表２１】
2004506538.tif 000023
【０１１６】
【表２２】
2004506538.tif 000024
【０１１７】
【表２３】
2004506538.tif 000025
【０１１８】
【表２４】
2004506538.tif 000026
【０１１９】
【表２５】
2004506538.tif 000027
【０１２０】
【表２６】
2004506538.tif 000028
【０１２１】
【表２７】
2004506538.tif 000029
【０１２２】
【表２８】
2004506538.tif 000030
【０１２３】
【表２９】
2004506538.tif 000031
【０１２４】
【表３０】
2004506538.tif 000032
【０１２５】
【表３１】
2004506538.tif 000033
【０１２６】
【表３２】
2004506538.tif 000034
【０１２７】
【表３３】
2004506538.tif 000035
【０１２８】
【表３４】
2004506538.tif 000036
【０１２９】
【表３５】
2004506538.tif 000037
【０１３０】
【表３６】
2004506538.tif 000038
【０１３１】
【表３７】
2004506538.tif 000039
【０１３２】
【表３８】
2004506538.tif 000040
【０１３３】
【表３９】
2004506538.tif 000041
【０１３４】
【表４０】
2004506538.tif 000042
【０１３５】
【表４１】
2004506538.tif 000043
【０１３６】
【表４２】
2004506538.tif 000044
【０１３７】
【表４３】
2004506538.tif 000045
表９〜１２の例は、低プロフィール添加剤を使用すると、許容できる収縮特性が達成できることを示している。一般に、これらの試料は、ＡＳＴＭ　Ｄ７９２で測定したとき、２ミル／インチよりも低い絶対収縮測定値を有していた。さらに、オレンジピールおよび波紋のような粗さをなくして、滑らかな表面を含む改良された表面特性を有していた。
【０１３８】
本発明のさらなる実施形態によれば、新しい成形方法において、射出成形を達成するために、以下の組成物を使用できる。特に、図５で図示しているように、本発明の方法は、アンガー１０６でフェノール型スクリュー１０５を使用して本発明の高装填成形組成物を射出成形装置１１０の供給口１０８に運ぶ工程を包含する。この方法は、液圧ラムを使用して供給口に成形組成物をポートする伝統的な方法と対照的である。しかしながら、これらの伝統的な成形方法および装置は、この組成物が成形工程中に出ていくとき、潜在的に破滅的な結果を伴って故障するおそれがある。例えば、図３および４は、この供給口を出ていく写真であり、これは、先に記述した装置において、試料２３８０８のような高装填組成物を使用して起こった。この組成物を、伝統的な射出成形機（これは、この組成物をスクリューバレルから供給口（すなわち、その成形ゲートにある絞りオリフィス）に供給するのに、油圧リムを使用する）に供給した。この組成物を、この成形オリフィスから出した。
【０１３９】
この状況とは対照的に、垂直部品（すなわち、実質的に垂直であるか、またはこの射出成形機の水平面に対して垂直な角度であるか、いずれかである）を有するオーガーを備えたホッパーを有するスタッファーを使用して、同じ組成物を加工したとき、それ以外は通常の射出成形技術を使用した図１のものと比較して、複雑な形状に成形できた。以下を含むスタッファー１０４を有する二重オーガー系が、さらに好ましい。このスタッファー１０４とは、ホッパー１０６を含み、第一の大きな水平配向オーガー１２０を備えており、これは、小さい垂直オーガー１０５を給送し、これは、供給口１０８（これは、単一または二重ゲート空洞金型１０９に直接ポートする）で、変性フェノール樹脂型スクリューに供給する。第一オーガーは、標準的な型およびサイズのオーガーである；しかしながら、この垂直オーガーは、９０ｍｍの外径および約３５インチの長さのオーガーである。このオーガーの先端は、この供給口領域に合致し調和させていずれのデッドスポットも除くことにより、改変した。このフェノール製スクリューのそれ以外は標準的なスミアー先端は、一定の内径および一定のフライト深さ（これは、その末端の一定点まで調和させた）に機械切削することにより、改変される。フェノール製スクリューは、フェノール製スクリューがチェックリングを含まないという事実ならびにそのフライト範囲で、他の公知のスクリュー構造とは異なる。さらに、この方法は、第一スクリューバレル１２６にある第一および第二ゾーン１２２、１２４である程度のゾーン温度勾配を伴い、各々は、約７０°Ｆ〜約１４０°Ｆの温度、さらに特定すると、約７０°Ｆ〜約１００°Ｆ（すなわち、７０°Ｆ）の温度（これは、同一または異なり得る）を有する。冷却装置を使用することにより、この温度を下げることが可能である。第三ゾーン１２８は、この金型に位置している。このゾーンは、約２７５°Ｆ〜約３２５°Ｆ（すなわち、３００°Ｆ）に維持されるが、これは、本発明の組成物の殆どについて硬化が開始する温度である。これらの例は、括弧で囲んだ温度を使用して、行った。現在の作業は、第一および第二ゾーンの両方を７０°Ｆで保持する工程を包含する。以前の作業は、第一ゾーンを９０〜９５°Ｆにし、そして第二ゾーンを１１０〜１２５°Ｆにした工程を包含した。この成形レベルでは、温度変化を避けるのが好ましい。通常の硬化速度では、その成形時間は、典型的には、約１０〜６００秒間、さらに普通には、３０〜３００秒間または約１または２分間である。この方法は、単一または二重ゲート空洞器具、またはその金型が充填中に僅かに開いておりショットを圧縮するのに閉じられる射出／圧縮方法にも実行できる。
【０１４０】
この組成物は、図６で示した射出成形装置２２０（これは、単一オーガーＫｒａｕｓｓ−Ｍａｆｆｅｉ　ＡＺ５０またはＡＺ１００スタッファー２２０を含む）を使用して射出成形することにより成形でき、これは、射出成形機２２４の供給口２２２に直接ポートされることも分かった。この機械は、角度を付けて回転している円錐ホッパー２３０を有し、これは、回転しているオーガースクリュー２３２を備えている。この角度は、その水平面に対して３０度と６０度の間であり、さらに特定すると、約４５度であるという点で、垂直成分を有する。それゆえ、このオーガーは、その配向に垂直な成分を有する。このスタッファーは、この化合物が乾燥するのを回避するために、密封または半密封する必要がある。
【０１４１】
（実施例）
Ｌ−２３１９３の処方を使って、記述した方法を使用して、変性の前後に、この二重オーガー装置に、数百個の試料を射出成形した。これらの試料は、単一空洞金型および２分の成形時間を使用して、７×１０インチの平面として、長方形試験プラークに成形した。この厚さは、０．０５３インチ、０．１００インチ、０．１２０インチおよび０．１４０インチを含んでいた。０．０５３インチの厚さの試料に対して、少なくとも約５０Ｓ／ｃｍの導電率が得られた。さらに、その開発研究の過程では、その出発値からの少なくとも約１００％の上昇という改良が達成され、これは、主に、加工中の剪断低下に帰因している。仕上げ試料でマット外観を達成することが好ましいと思われる。
【０１４２】
それに加えて、ＡＺ１００スタッファー系を備えたＫｒａｕｓｓ−Ｍａｆｆｅｉ射出成形機を使用して、Ｌ−２３１９３処方を用いて、円形ディスク試料をうまく成形した。
【０１４３】
特許法に従って、最良の態様および好ましい実施形態が述べられているものの、本発明の範囲は、それに限定されず、むしろ、添付の請求の範囲により限定される。
【図面の簡単な説明】
【図１】
図１は、双極電池プレートを使用した燃料電池アセンブリの図示である。
【図２】
図２は、本発明に従って製造できる双極燃料電池プレートの図示である。
【図３】
図３は、従来の液圧リム射出成形方法を使用して成形した本発明の組成物の工程失敗の図示である。
【図４】
図４は、図３に示される成形装置の概略図である。
【図５】
図５は、本発明の成形装置の概略図である。
【図６】
図６は、本発明の成形装置のさらに他の実施形態の概略図である。
【図６】
2004506538.tif 000046
【国際公開パンフレット】
2004506538.tif 000047
2004506538.tif 000048
2004506538.tif 000049
2004506538.tif 000050
2004506538.tif 000051
2004506538.tif 000052
2004506538.tif 000053
2004506538.tif 000054
2004506538.tif 000055
2004506538.tif 000056
2004506538.tif 000057
2004506538.tif 000058
2004506538.tif 000059
2004506538.tif 000060
2004506538.tif 000061
2004506538.tif 000062
2004506538.tif 000063
2004506538.tif 000064
2004506538.tif 000065
2004506538.tif 000066
2004506538.tif 000067
2004506538.tif 000068
2004506538.tif 000069
2004506538.tif 000070
2004506538.tif 000071
2004506538.tif 000072
2004506538.tif 000073
2004506538.tif 000074
2004506538.tif 000075
2004506538.tif 000076
2004506538.tif 000077
2004506538.tif 000078
2004506538.tif 000079
2004506538.tif 000080
2004506538.tif 000081
2004506538.tif 000082
2004506538.tif 000083
2004506538.tif 000084
2004506538.tif 000085
2004506538.tif 000086
2004506538.tif 000087
2004506538.tif 000088
2004506538.tif 000089
2004506538.tif 000090
2004506538.tif 000091
2004506538.tif 000092
2004506538.tif 000093
2004506538.tif 000094
2004506538.tif 000095
2004506538.tif 000096
2004506538.tif 000097
2004506538.tif 000098
2004506538.tif 000099
2004506538.tif 000100
2004506538.tif 000101
2004506538.tif 000102
2004506538.tif 000103
2004506538.tif 000104
2004506538.tif 000105
2004506538.tif 000106
2004506538.tif 000107
2004506538.tif 000108
2004506538.tif 000109
2004506538.tif 000110
2004506538.tif 000111
2004506538.tif 000112
2004506538.tif 000113
2004506538.tif 000114
2004506538.tif 000115
2004506538.tif 000116
2004506538.tif 000117
2004506538.tif 000118
【国際公開パンフレット（コレクトバージョン）】
2004506538.tif 000119
2004506538.tif 000120
【国際調査報告】
2004506538.tif 000121
2004506538.tif 000122
2004506538.tif 000123